물 90 wt % 에 산화 텅스텐 분말 10 wt % 가 분산 된 용액 을 제조 하 였 다 . 평균 입경 0 . 8 ㎛ 산화 텅스텐 분말 분산 용액 에 염화 백금산 ( H 2 PtCl 6 ) 10 wt % 수용액 인 담지 원료 를 혼합 하 여 , 산화 텅스텐 분말 100 중량 부 대비 백금 의 함량 이 1 . 5 중량 부 가 되 도록 슬러리 용액 을 제조 하 였 다 . 이어서 , 상기 슬러리 용액 을 광반응 기에 투입 하 고 , 기체 발생기 를 광반응 기에 연결 되 도록 설치 한 뒤 , 이어지 는 상기 1 차 광 조사 및 2 차 광 조사 를 하 는 동안 , 상기 기체 발생기 로부터 발생 된 질소 가 상기 슬러리 용액 의 내부 로 직접 주입 되 도록 하 여 , 질소 에 의해 상기 슬러리 용액 이 교반 되 도록 하 였 다 . 투입 되 는 질소 의 순도 는 99 . 00 %, 유량 은 15 L / min 이 었 다 .